(57)【要約】【課題】高磁場用の高強度超電導線材を提供する。【解決手段】本発明は、多数の合金系超電導フィラメント束（３）を埋設し、且つ、良電導性の金属からなる安定化材（２）を有する超電導線材（１）であって、前記安定化材（２）としてＡｇ含有量が２０〜３０重量％のＣｕＡｇ合金を用いる事を特徴とする高強度超電導線材である。【選択図】        図１
2004152677.tif 000002
【特許請求の範囲】
【請求項１】
多数の合金系超電導フィラメント束（３，１３）を埋設し、且つ、良電導性の金属からなる安定化材（２，１２，２２，３２ａ，３２ｂ）を有する超電導線材（１，１１，２１，３１）であって、
前記安定化材（２，１２，２２，３２ａ，３２ｂ）を、Ａｇ含有量が２０〜３０重量％のＣｕＡｇ合金で形成した事を特徴とする高強度超電導線材。
【請求項２】
前記合金系超電導フィラメント束（３）がＮｂＴｉ系合金又はＮｂ３Ｓｎ系合金で形成され、該フィラメント束（３）が前記ＣｕＡｇ合金製の安定化材からなるマトリックス（２）中に多数埋設されてなる請求項１に記載の高強度超電導線材。
【請求項３】
前記超電導線材（１１）の中心部に前記ＣｕＡｇ合金からなる内部安定化材（１２）が配置され、その外側にＮｂ製又はＴａ製のバリア材（１６）が配置され、更にその外側に前記Ｎｂ３Ｓｎ系合金の超電導フィラメント束（１３）を埋設したブロンズマトリックス（１７）が配置されている請求項１に記載の高強度超電導線材。
【請求項４】
前記合金系超電導フィラメント束（１３）がＮｂ３Ｓｎ系合金で形成され、該フィラメント束（１３）はブロンズマトリックス（２７）内に多数埋設された構成となっており、該ブロンズマトリックス（２７）の外側にＮｂ製又はＴａ製のバリア材（２６）が配置され、その外側に前記ＣｕＡｇ合金からなる外部安定化材（２２）が配置されてなる請求項１に記載の高強度超電導線材。
【請求項５】
前記超電導線材（３１）の中心部に内部安定化材兼補強材としてのＣｕＡｇ合金（３２ａ）が、その外側にＮｂ製又はＴａ製の内側バリア材（３６）が、その外側にＮｂ３Ｓｎ系合金の超電導フィラメント束（１３）が多数埋設されたブロンズマトリックス（３７）が、その外側にＮｂ製又はＴａ製の外側バリア材（３８）が、更にその外側にＣｕＡｇ合金からなる外部安定化材（３２ｂ）が、夫々配置された構造を有する請求項１に記載の高強度超電導線材。
【請求項６】
前記ＣｕＡｇ合金（２，１２，２２，３２ａ，３２ｂ）のＡｇ含有量が２２〜２６重量％である請求項１乃至５のいずれかに記載の高強度超電導線材。
【請求項７】
前記ＣｕＡｇ合金（２，１２，２２，３２ａ，３２ｂ）のＡｇ含有量が２４±１重量％である請求項６に記載の高強度超電導線。
【発明の詳細な説明】
【０００１】
【発明の属する技術分野】
本発明は、超電導線の構造に関するもので、特に、強度を改善された高磁場用の高強度超電導線に関するものである。
【０００２】
【従来の技術】
超電導現象は、電気抵抗“０”で大電流を流し得るという特徴を活かして、大電流送電や強磁場発生装置等の各方面での応用が広がりつつある。特に高分解能ＮＭＲ用マグネット装置では、大電流通電により強磁場を発生させ、抵抗“０”を利用した永久電流運転を行うものであり、超電導でのみ実現可能な応用の典型である。
【０００３】
又、ＮＭＲ分光では、マグネットの発生磁場が高ければ高いほど分解能が高まるので、近年益々高磁場化の傾向にある。高磁場化を達成するには、単位断面積に出来るだけ多くの電流を流す事ができる様に、超電導線材に各種の工夫がなされている。特に、強磁場中で超電導線材に大電流が流れると、該線材には非常に大きな電磁力が作用する。この強大な電磁力が作用しても、該線材が破断して超電導性能が低下しない様に、該線材の一層の高強度化が要求されており、典型的な例では３００ＭＰａ以上の０．２％耐力が要求されている。
【０００４】
現在一般に使用されている超電導線材は、ＮｂＴｉ系合金とＮｂ３Ｓｎ系合金であり、これらの臨界磁場（超電導特性を保持できる最高磁場）は、前者で略１１Ｔ，後者で２３Ｔである。従って、中低磁場領域ではＮｂＴｉ系合金が使用され、高磁場領域ではＮｂ３Ｓｎ系合金が使用されている。
【０００５】
これら従来の超電導線材の構成を図５〜９によって以下に説明する。先ず、図５はＮｂＴｉ合金系超電導線材５１の断面概念図であり、純銅からなるマトリックス５２の中にＮｂＴｉ合金系からなる超電導フィラメント束５３が多数埋設された構成となっている。
【０００６】
このＮｂＴｉ合金系超電導線材５１の製法について図６によって説明する。図６は、典型的な超電導線材の製造法を示す工程図であり、先ず、工程（Ａ）では、純銅（無酸素銅）のパイプ５２ａ内に、予め用意されているＮｂＴｉ合金のロッド５５を挿入し、これを所定の減面率で静水圧押出その他の伸線手段によって伸線加工する事により、工程（Ｂ）に示している如き断面六角形のＮｂＴｉ合金のフィラメント第１素線５３ａを得る。次に工程（Ｃ）に示す様に、予め用意されている純銅のパイプ５２ｂ内に前記ＮｂＴｉ合金のフィラメント第１素線５３ａを多数挿入し、所定の減面率で同様に伸線加工して、工程（Ｄ）に示した如き断面六角形のフィラメント第２素線５３ｂを製造する。続いて、工程（Ｅ）に示している様に、該フィラメント第２素線５３ｂを予め用意されている純銅のパイプ５２ｃ内に多数挿入して、これを所定の減面率で同様に伸線加工して、所定の断面形状に成形する。これにより前記図５に示した如き断面形状のＮｂＴｉ合金系超電導線材５１が得られる。即ち、上記製造工程は、３段階の伸線工程によって超電導線材を製造する方法であるので、前記フィラメント束５３は、工程（Ｄ）のフィラメント第２素線５３ｂが伸線されて形成されるものであるが、該フィラメント束５３内のＮｂＴｉ合金系フィラメント数をもっと増やしたい場合には、前述した伸線工程を更に増やして４段伸線或いは５段伸線が採用されている。尚、上述した如きＮｂＴｉ合金系超電導線材の構成については、特許文献１に記載されている。
【０００７】
又、上記純銅製のパイプ５２ａ〜５２ｃは、伸線加工工程において互いに接合して一体化され、上述の純銅のマトリックス５２を形成する。この純銅マトリックス５２の役割は、ＮｂＴｉ合金系の超電導フィラメント束５３が、何らかのトラブルにより超電導特性を失った場合に、電流が抵抗値の低い純銅部分に分流して、線径の細いＮｂＴｉ合金系超電導フィラメントの溶断を防止するための安定化材の役割を有するものであり、本例においては、ＮｂＴｉ合金のフィラメント部分以外は、全て安定化材で構成されている。
【０００８】
次に、図７は、高磁場発生用に使用されるＮｂ３Ｓｎ合金系超電導線材７１の例を示す断面概念図であり、内部安定化線材と呼ばれるものである。同図において、該超電導線材は、線材中央に純銅からなる内部安定化材７４が配置され、その外側にＮｂ又はＴａからなるバリア材７６が配置され、その外側に多数のＮｂ３Ｓｎ系合金の超電導フィラメント束７３が埋設されたブロンズマトリックス７７とからなっている。この構造の線材においても、前記超電導フィラメント束７３が常電導に移行した際に、前記純銅からなる内部安定化材７４に電流を分流して超電導フィラメントの溶断を防止するものである。
【０００９】
尚、本例におけるＮｂ３Ｓｎ合金系超電導線材７１の製造は、前記図６に示した工程と略同様であるが、若干異なる部分もあるので、便宜上図６を用いて以下に簡単に説明する。
【００１０】
前記図６において、工程（Ａ）では、Ｎｂロッド５５を高錫ブロンズのパイプ５２ａ内に挿入して所定の減面率で伸線加工する事により、工程（Ｂ）に示している如き断面六角形のフィラメント第１素線５３ａを得る。次に、工程（Ｃ）に示す様に、同様の高錫ブロンズのパイプ５２ｂ内に前記フィラメント第１素線５３ａを多数挿入し、所定の減面率で伸線加工して、工程（Ｄ）に示した如き断面六角形のフィラメント第２素線５３ｂを製造する。続いて、工程（Ｅ）では、高錫ブロンズのパイプ５２ｃの中央に、外周面をＮｂ箔又はＴａ箔で被覆された純銅の内部安定化材或いはＮｂパイプ又はＴａパイプ内に前記純銅の内部安定化材を配置し、その周囲に多数の前記フィラメント第２素線５３ｂを挿入配置し、これを所定の減面率で伸線加工して所定の断面形状に成形した後、これを熱処理する事によってＮｂと高錫ブロンズ中の錫（Ｓｎ）とを反応させてＮｂ３Ｓｎ合金を形成すると、前記図７に示した如き断面形状の超電導線材７１が得られる。尚、フィラメント束７３内のＮｂ３Ｓｎ合金の超電導フィラメント数をもっと増やしたい場合には、伸線工程を増やして対応する事は前述の通りである。因みに、この様な方法でＮｂ３Ｓｎ合金系超電導線材を製造する事は特許文献２に開示されている。
【００１１】
次に、図８は、外部安定化材を用いたＮｂ３Ｓｎ合金系の超電導線材８１の断面概念図を示すもので、多数の超電導フィラメント束７３を埋設したブロンズマトリックス８７の外周部に、Ｎｂ又はＴａからなるバリア８６で画成された純銅の外部安定化材８９を配置した構造のものである。この構造の線材においても、前記超電導フィラメント束８３が常電導に移行した際に、前記純銅からなる外部安定化材８９に電流を分流して超電導フィラメントの溶断を防止するものである。
【００１２】
尚、本例におけるＮｂ３Ｓｎ合金系超電導線材８１の製造は、前記図７の超電導線材７１の製造工程と略同様であるが、一部に異なる部分もあるので、以下に図６を用いて簡単に説明する。前記図６において、工程（Ａ）〜（Ｄ）は、前記図７の場合と同一である。工程（Ｅ）において、本例では、パイプ５２ｃを純銅のパイプとなし、このパイプ５２ｃの内面に沿う様に、Ｎｂパイプ或いはＴａパイプを配置し、その内部に、前記フィラメント第２素線５３ｂを多数挿入配置し、これを所定の減面率で伸線加工して所定の断面形状に成形した後、熱処理する事によってＮｂとブロンズ中の錫（Ｓｎ）とを反応させてＮｂ３Ｓｎ合金を形成すると、前記図８に示した如き断面形状の超電導線材８１が得られる。因みに、この様な方法でＮｂ３Ｓｎ合金系超電導線材を製造する事は特許文献３に開示されている。
【００１３】
次に、図９は、外部安定化材を用いたＮｂ３Ｓｎ合金系の他の超電導線材９１の断面概念図を示すもので、特に超電導線材の強度増強を図ったものであって、超電導線材の中心部に補強用のＴａ芯材１００が配置され、その外面にＮｂバリア層１０１が設けられ、その外側に前述の多数の超電導フィラメント束７３を埋設したブロンズマトリックス９７が形成され、更にその外周部にＮｂ又はＴａからなるバリア９６で画成された純銅の外部安定化材９９を配置した構造のものである。この構造の線材においても、前記超電導フィラメント束７３が常電導に移行した際に、前記純銅からなる外部安定化材９９に電流を分流して超電導フィラメントの溶断を防止するものである。
【００１４】
尚、本例におけるＮｂ３Ｓｎ合金系超電導線材９１の製造は、前記図７の超電導線材７１の製造工程と略同様で有り、前記図６の工程（Ｅ）において、純銅のパイプ５２ｃの中央に、外周面をＮｂ箔で被覆されたＴａ芯材１００を配置し、その周囲に多数の前記フィラメント第２素線５３ｂを挿入配置し、これを所定の減面率で伸線加工して所定の断面形状に成形した後、熱処理してＮｂとブロンズ中のＳｎとの反応によるＮｂ３Ｓｎ合金化を行わせるものである。因みに、この様な方法でＮｂ３Ｓｎ合金系超電導線材を製造する事は特許文献４に開示されている。
【００１５】
又、前記マトリックス材として、酸化物超電導線材の場合に銀銅合金を用いる事が特許文献５に記載されている。
【００１６】
【特許文献１】
特開２０００−１１３７４６号公報（段落００２３の実施例１参照）
【特許文献２】
特許第３１８２９７８号公報（図４，５及び段落００２４及び００２５の実施例１参照）
【特許文献３】
特開平１１−１１１０８４号公報（図６、段落００２２〜００２５の実施例１，２参照）
【特許文献４】
特開平１０−２５５５６３号公報（図７、段落００２４〜００２８の実施例参照）
【特許文献５】
特開平６−４４８４１号公報（請求項１，２参照）
【００１７】
【発明が解決しようとする課題】
上記した従来の超電導線材におけるＮｂ３Ｓｎ合金系超電導線材は、Ｎｂとブロンズ中のＳｎとの反応を行わせるために、伸線加工の後、或いは巻枠に巻き取った後に、約７００℃程度の温度で熱処理が行われる。この結果、構成部材は焼きなまされて柔らかくなり、特に、安定化材としての純銅の強度は低下する事になる。尚、線材の強度は、係る純銅の断面積中に占める割合にもよるが、熱処理により低下する事には変わりはない。以下に、前記図５，図７〜図９に示した構造の超電導線材についての試験例について説明する。
【００１８】
図５に示した構造の純銅マトリックス２内にＮｂＴｉ合金系超電導フィラメント束３を埋設した超電導線材１ａと、図７に示した構造の内部安定化型のブロンズマトリックス７内にＮｂ３Ｓｎ合金系フィラメント束３を埋設した超電導線材１ｂと、図８に示した構造の外部安定化型のブロンズマトリックス７内にＮｂ３Ｓｎ合金系フィラメント束３を埋設した超電導線材１ｃと、図９に示した構造の内部強化外部安定化型のブロンズマトリックス７内にＮｂ３Ｓｎ合金系フィラメント束３を埋設した超電導線材１ｄとを、夫々室温から冷却して超電導転移直前の略２０Ｋに達した時点における、各線材の電気抵抗値の測定と引っ張り試験による０．２％耐力の測定を行った。その測定結果を表１に示す。尚、電気抵抗値は安定化材としての純銅部分の断面積を考慮して計算した値である。
【００１９】
次の表１から分かる様に、電気抵抗値はいずれも５×１０−９〜２×１０−８程度であり、純銅の安定化材が十分機能を果たし、超電導状態が破壊されても純銅による分流作用が期待できる事が明らかである。一方、０．２％耐力の方は、ＮｂＴｉ合金系超電導線材（図５）で２６０ＭＰａ、内部安定化型Ｎｂ３Ｓｎ合金系超電導線材（図７）で１６５ＭＰａ、外部安定化型Ｎｂ３Ｓｎ合金系超電導線材（図８）で２０５ＭＰａ、Ｔａ強化の内部強化外部安定化型Ｎｂ３Ｓｎ合金系超電導線材（図９）で２８０ＭＰａであり、高磁場用のＮｂ３Ｓｎ合金系超電導線材では、図９の構造のものが、内部に補強芯材として配置されたＴａ芯線の効果により、比較的高い値が示されているが、これでも超高磁場用線材としては強度不足は否めず、更なる強度向上が期待されている。又、中央にＴａ芯線を配置する事は、単位断面積当たりの超電導フィラメントの数を減らす事になり、電流容量を減少させ、高磁場化に対するマイナス要因にもなっている。この様に、従来の合金系超電導線材では、線材強度の向上と臨界電流の向上とは、相反する事項となっており、両者を同時に向上させる事は不可能であった。
【００２０】
【表１】
2004152677.tif 000003
【００２１】
本発明は、上記問題点に鑑み、線材強度の向上と臨界電流の向上とを同時に達成する新規な構造の超電導線材の提供を目的とするものである。
【００２２】
【課題を解決するための手段】
本発明は、上記問題点を解決するために成されたものであって、その特徴とするころは、安定化材として、従来の純銅に代えてＣｕＡｇ合金を使用する点にある。
【００２３】
具体的には、先ず、本発明の請求項１に記載の高強度超電導線材は、多数の合金系超電導フィラメント束を埋設し、且つ、良電導性の金属からなる安定化材を有する超電導線材であって、前記安定化材を、Ａｇ含有量が２０〜３０重量％のＣｕＡｇ合金で形成した高強度超電導線材である。このような構成によると、電気抵抗値は純銅と変わらず、純銅よりは強度の高い所定組成のＣｕＡｇ合金を安定化材として採用する事により、超高磁場化への対応を可能にすると共に超電導状態が破壊された際の電流の分流効果を保持して超電導フィラメントの損傷を防止する事を可能にしている。
【００２４】
又、請求項２に記載の高強度超電導線材は、請求項１において、前記合金系超電導フィラメント束がＮｂＴｉ系合金又はＮｂ３Ｓｎ系合金で形成され、該フィラメント束が前記ＣｕＡｇ合金製の安定化材からなるマトリックス中に多数埋設されてなるものである。即ち、安定化材としてのＣｕＡｇ合金を、超電導フィラメント束が埋設されるマトリックス材に使用するものである。
【００２５】
又、請求項３に記載の高強度超電導線材は、請求項１において、超電導線材の中心部に前記ＣｕＡｇ合金からなる内部安定化材が配置され、その外側にＮｂ製又はＴａ製のバリア材が配置され、更にその外側にＮｂ３Ｓｎ系合金の超電導フィラメント束を埋設したブロンズマトリックスが配置されているものである。即ち、Ｎｂ３Ｓｎ合金系超電導フィラメント束を埋設するマトリックス材は従来のブロンズを使用し、内部安定化材としてのみ前記ＣｕＡｇ合金を使用するものである。
【００２６】
又、請求項４に記載の高強度超電導線材は、請求項１において、前記合金系超電導フィラメント束がＮｂ３Ｓｎ系合金で形成され、該フィラメント束はブロンズマトリックス内に多数埋設された構成となっており、該ブロンズマトリックスの外側にＮｂ製又はＴａ製のバリア材が配置され、その外側に前記ＣｕＡｇ合金からなる外部安定化材が配置されてなるものである。即ち、Ｎｂ３Ｓｎ合金系超電導フィラメント束を埋設するマトリックス材は従来のブロンズを使用し、外部安定化材としてのみ前記ＣｕＡｇ合金を使用するものである。
【００２７】
又、請求項５に記載の高強度超電導線材は、請求項１において、前記超電導線材の中心部に内部安定化材兼補強材としてのＣｕＡｇ合金が、その外側にＮｂ製又はＴａ製の内側バリア材が、その外側にＮｂ３Ｓｎ系合金の超電導フィラメント束が多数埋設されたブロンズマトリックスが、その外側にＮｂ製又はＴａ製の外側バリア材が、更にその外側にＣｕＡｇ合金からなる外部安定化材が、夫々配置された構造を有するものである。即ち、Ｔａ補強型の超電導線材のＴａ芯線に代えて前記ＣｕＡｇ合金からなる内部強化芯材（内部安定化材を兼ねる）を配置し、更に外部安定化材として前記ＣｕＡｇ合金を使用するものである。
【００２８】
又、請求項６に記載の高強度超電導線材は、請求項１乃至５のいずれかにおいて、前記ＣｕＡｇ合金のＡｇ含有量が２２〜２６重量％である。
【００２９】
又、請求項７に記載の高強度超電導線材は、請求項６において、前記ＣｕＡｇ合金のＡｇ含有量が２４±１重量％である。
【００３０】
【発明の実施の形態】
以下に、本発明を図面及び実施例に基づいて詳細に説明する。図１は、本発明に係る第１実施例を示すＮｂＴｉ合金系超電導線材１の断面写真であり、前記従来例として記載した図５のＮｂＴｉ合金系超電導線材５１の改良に相当するものである。
【００３１】
図１において、ＮｂＴｉ合金系超電導線材１は、ＮｂＴｉ合金系超電導フィラメント束３が、ＣｕＡｇ合金２の安定化材からなるマトリックス中に多数埋設された構造であり、その製造方法は、図５の線材における純銅部分をＣｕＡｇ合金に置き換えれば、同一工程であるので重複説明は省略する。
なお、ＮｂＴｉ合金系超電導線材１の形状は、断面が略長方形状を有しているが、特に限定するものではなく、適宜、所望の形状に製造過程で成形すれば良いものである。
【００３２】
次に、図２は、本発明に係る第２実施例を示すＮｂ３Ｓｎ合金系超電導線材１１の断面写真であり、前記従来例として記載した図７のＮｂ３Ｓｎ合金系超電導線材７１の改良に相当するものである。
【００３３】
図２において、Ｎｂ３Ｓｎ合金系超電導線材１１は、Ｎｂ３Ｓｎ合金系超電導フィラメント束１３がブロンズマトリックス１７内に多数埋設され、その中心部に内部安定化材としてのＣｕＡｇ合金１２が配置されている。該ＣｕＡｇ合金１２と前記ブロンズマトリックス１７との間には、Ｎｂ又はＴａからなるバリア材１６が配置され、画成された構造となっている。この超電導線材１１の製造方法は、図７の線材における内部安定化材としての純銅７４を前記ＣｕＡｇ合金１２に置き換えれば、同一工程であるので重複説明は省略する。
なお、Ｎｂ３Ｓｎ合金系超電導線材１１の形状は、断面が略真円形状を有しているが、特に限定するものではなく、適宜、所望の形状に製造過程で成形すれば良いものである。
【００３４】
次に、図３は、本発明に係る第３実施例を示すＮｂ３Ｓｎ合金系超電導線材２１の断面写真であり、前記従来例として記載した図８のＮｂ３Ｓｎ合金系超電導線材８１の改良に相当するものである。
【００３５】
図３において、Ｎｂ３Ｓｎ合金系超電導線材２１は、Ｎｂ３Ｓｎ合金系超電導フィラメント束１３がブロンズマトリックス２７内に多数埋設されており、その外側である外周部には、Ｎｂ又はＴａからなるバリア材２６によって画成されたＣｕＡｇ合金２２からなる外部安定化材が配置された構造となっている。このＮｂ３Ｓｎ合金系超電導線材２１の製造方法は、図８の線材における外部安定化材としての純銅部分８９を前記ＣｕＡｇ合金２２に置き換えれば、同一工程であるので重複説明は省略する。
なお、Ｎｂ３Ｓｎ合金系超電導線材２１の形状は、断面が略長方形状を有しているが、特に限定するものではなく、適宜、所望の形状に製造過程で成形すれば良いものである。
【００３６】
次に、図４は、本発明に係る第４実施例を示すＮｂ３Ｓｎ合金系超電導線材３１の断面写真であり、前記従来例として記載した図９のＮｂ３Ｓｎ合金系超電導線材９１の改良に相当するものである。
【００３７】
図４において、Ｎｂ３Ｓｎ合金系超電導線材３１は、Ｎｂ３Ｓｎ合金系超電導フィラメント束１３がブロンズマトリックス３７内に多数埋設され、その内外周部には、Ｎｂ又はＴａからなる内側バリア材３６と外側バリア材３８とが配置され、前記内側バリア材３６によって画成された中心部に補強材兼内部安定化材である前記ＣｕＡｇ合金からなる内部強化芯線３２ａが配置され、更に前記外側バリア材３８で画成された最外層には外部安定化材としてのＣｕＡｇ合金３２ｂが配置された構造となっている。
【００３８】
即ち、図９の中心部に配置されている補強材としてのＴａ芯線１００に代えてＣｕＡｇ合金３２ａが補強材兼内部安定化材として配置され、最外層には、純銅製の外部安定化材９９に代えてＣｕＡｇ合金製の外部安定化材３２ｂが配置された構造となしたものである。又、その製造方法は、図９の線材におけるＴａ芯線１００に代えてＣｕＡｇ合金からなる内部強化芯線３２ａを使用し、外部安定化材９９としての純銅部分を前記ＣｕＡｇ合金に置き換えれば、同一工程であるので重複説明は省略する。
なお、Ｎｂ３Ｓｎ合金系超電導線材３１の形状は、断面が略長方形状を有しているが、特に限定するものではなく、適宜、所望の形状に製造過程で成形すれば良いものである。
【００３９】
次に、上記図１〜図４に示した構造の本発明に係る超電導線材１，１１，２１，３１についての性能試験例について説明する。
【００４０】
図１に示した構造のＣｕＡｇ合金２のマトリックス内にＮｂＴｉ合金系超電導フィラメント束３を埋設したＮｂＴｉ合金系超電導線材１と、図２に示した構造のブロンズマトリックス１７内にＮｂ３Ｓｎ合金系フィラメント束１３を埋設し、且つ内部安定化材としてＣｕＡｇ合金１２を使用した内部安定化型Ｎｂ３Ｓｎ合金系超電導線材１１と、図３に示した構造のブロンズマトリックス２７内にＮｂ３Ｓｎ合金系フィラメント束１３を埋設し、その外部に外部安定化材としてのＣｕＡｇ合金２２を配置した外部安定化型Ｎｂ３Ｓｎ合金系超電導線材２１と、図４に示した構造のブロンズマトリックス３７内にＮｂ３Ｓｎ合金系フィラメント束１３を埋設し、その外側に外部安定化材としてのＣｕＡｇ合金３２ｂを配置し、更に中心部にも補強材兼内部安定化材である内部強化芯線３２ａとしてのＣｕＡｇ合金を配置したＣｕＡｇ合金補強内部強化外部安定化型Ｎｂ３Ｓｎ合金系超電導線材３１と、を夫々室温から冷却して超電導転移直前の略２０Ｋに達した時点における各線材の電気抵抗値の測定と引っ張り試験による０．２％耐力の測定を行った。その測定結果を下記の表２に示す。尚、使用したＣｕＡｇ合金の組成はＡｇ２４％−Ｃｕ７６％である。
【００４１】
【表２】
2004152677.tif 000004
【００４２】
上記の表２から分かる様に、電気抵抗値はいずれも１．５×１０−８〜３×１０−８程度であり、電流の分流、即ち安定化材としての機能は十分に果たせる事が分かる。
【００４３】
又、０．２％耐力は、ＮｂＴｉ合金系超電導線材１（図１）で３０５ＭＰａ（図５の約１．２倍）、内部安定化型Ｎｂ３Ｓｎ合金系超電導線材１１（図２）で２９０ＭＰａ（図７の約１．８倍）、外部安定化型Ｎｂ３Ｓｎ合金系超電導線材２１（図３）で３０８ＭＰａ（図８の約１．５倍）、内部強化外部安定化型Ｎｂ３Ｓｎ合金系超電導線材３１（図４）で３６０ＭＰａ（図９の約１．３倍）である。
【００４４】
従って、超高磁場用に要求されている０．２％耐力は３００ＭＰａ以上であるため、図１のＮｂＴｉ合金系超電導線材１および図３，４のＮｂ３Ｓｎ合金系超電導線材２１，３１であればクリアできる事が判明した。特に、図４のＣｕＡｇ合金からなる内部強化芯線３２ａによる内部強化外部安定化型Ｎｂ３Ｓｎ合金系超電導線材３１では、従来型線材の最高値である図９のＴａ強化型のＮｂ３Ｓｎ合金系超電導線材９１に比べて約３０％も上回る強度が実現されている。又、図２の線材の強度向上率が最大であるが、この事実からも、ＣｕＡｇ合金が単に内部安定化材として機能するだけではなく、内部強化用の芯線の機能を有する事も理解される。
【００４５】
以上の各実施例では、Ａｇ２４％のＣｕＡｇ合金を使用した例であるが、本発明において使用するＣｕＡｇ合金の組成は、Ａｇ含有量は２０〜３０％の範囲での含有が必要であり、これより少ないと強度向上効果が小さくなり好ましくない。又、３０％を越えると強度が低下する傾向が認められるのみならず、高価なＡｇの無駄使いにもなる。従って、好ましいＡｇの範囲は２２〜２６％で、最も好ましいのは２４±１％である。特に２４±１％の範囲で、強度的には最高値を示す事になる。
【００４６】
又、上記説明は、典型的な４種の合金系超電導線材１，１１，２１，３１の構造についての説明であるが、本発明は上記の各実施例に限定されることなく、各種合金系の超電導線材に適用できるものである事はいうまでもない。
【００４７】
因みに、本発明に類似するものとして、特許文献５に記載の技術がある。この技術は、酸化物系超電導線材において、酸化物層の団塊化や断線を防止する目的の元に、酸化物系超電導材料との組み合わせで銀銅合金基材を使用する点に特徴を有するものであって、本発明における超高磁場化に対応する高強度線材とは、基本思想において相違している。
【００４８】
【発明の効果】
以上詳述した如く、本発明によれば、従来の安定化材としての純銅に代えてＣｕＡｇ合金を使用する事により、従来から問題となっていた超電導線材の高強度化と臨界電流値の向上という相反する問題を一挙に解決する事ができ、超高磁場化への要求に対応可能となり、ＮＭＲ分光においては高解像度化が可能となって、科学技術の発展に大きく寄与する事が期待される。
【００４９】
又、従来のマトリックス材としての純銅に代えてＣｕＡｇ合金を使用した場合には、該ＣｕＡｇ合金はマトリックス材の機能のみならず、補強材としての機能をも有する事になり、線材強度の大幅向上に寄与する事になる。
【００５０】
又、従来のＴａ芯線を内部に配置する等の超電導電流の流れる有効断面積を減じさせる方策を取る事なく、安定化材や内部強化芯線をＣｕＡｇ合金に置き換えるだけで高強度の超電導線材を得る事が可能となり、その製造工程や製造設備も従来のものをそのまま使用する事ができるので、新たな設備投資を行う必要もなく、容易に高強度の線材を製造する事が可能となる。
【００５１】
特に、本発明を内部強化外部安定化型Ｎｂ３Ｓｎ合金系超電導線材における内部強化芯線としてＣｕＡｇ合金を用いた図４に示した構造の超電導線材においては、このＣｕＡｇ合金は内部安定化材を兼ねているので、超電導状態が破壊された場合においては、この内部強化芯線部分も安定化材として機能し、電流分流の役割を果たすので、超電導線フィラメントの安全性が一層向上する事になる。
【図面の簡単な説明】
【図１】本発明に係る第１実施例を示す超電導線材の断面写真である。
【図２】本発明に係る第２実施例を示す超電導線材の断面写真である。
【図３】本発明に係る第３実施例を示す超電導線材の断面写真である。
【図４】本発明に係る第４実施例を示す超電導線材の断面写真である。
【図５】従来の超電導線材の例を示す断面概念図である。
【図６】超電導線材の製造工程を示す概念図である。
【図７】従来の超電導線材の他の例を示す断面概念図である。
【図８】従来の超電導線材の更に他の例を示す断面概念図である。
【図９】従来の超電導線材の更に他の例を示す断面概念図である。
【符号の説明】
１  ＮｂＴｉ合金系超電導線材
２  ＣｕＡｇ合金（安定化材）
３  フィラメント束
１１  Ｎｂ３Ｓｎ合金系超電導線材（内部安定化型Ｎｂ３Ｓｎ合金系超電導線材）
１２  ＣｕＡｇ合金（安定化材）
１３  フィラメント束
１６  バリア材
１７  ブロンズマトリックス
２１  Ｎｂ３Ｓｎ合金系超電導線材（外部安定化型Ｎｂ３Ｓｎ合金系超電導線材）
２２  ＣｕＡｇ合金（安定化材）
２６  バリア材
２７  ブロンズマトリックス
３１  Ｎｂ３Ｓｎ合金系超電導線材（内部強化外部安定化型Ｎｂ３Ｓｎ合金系超電導線材）
３２ａ  内部強化芯線（ＣｕＡｇ合金）
３２ｂ  ＣｕＡｇ合金（安定化材）
３６  バリア材（内側バリア材）
３７  ブロンズマトリックス
３８  バリア材（外側バリア材）
【図１】
2004152677.tif 000005
【図２】
2004152677.tif 000006
【図３】
2004152677.tif 000007
【図４】
2004152677.tif 000008
【図５】
2004152677.tif 000009
【図６】
2004152677.tif 000010
【図７】
2004152677.tif 000011
【図８】
2004152677.tif 000012
【図９】
2004152677.tif 000013